СЫРЬЕВАЯ СМЕСЬ ДЛЯ ИЗГОТОВЛЕНИЯ ПЕНОСТЕКЛА
CRUDE MIXTURE FOR PRODUCING FOAMED GLASS

Изобретение относится к области технологии силикатов и касается производства пеностекла.
Известна сырьевая смесь для изготовления пеностекла, содержащая бой листового стекла и мел [1].
Задачей изобретения является снижение температуры термообработки пеностекла.
Технический результат достигается тем, что сырьевая смесь для изготовления пеностекла, включающая бой листового стекла и мел, дополнительно содержит высушенный шлам с полей фильтрации водоочистительных станций при следующем соотношении компонентов, мас.%: бой листового стекла 73,5-84,5; мел 0,5-1,5; шлам с полей фильтрации водоочистительных станций 15-25.
В таблице приведены составы предлагаемой смеси.
Компоненты
Содержание, мас.%
состав №1
состав №2
состав №3
Бой листового стекла
84,5
79
73,5
Мел
0,5
1
1,5
Шлам
15
20
25
2
3
3
4
3+
2+
2+
-
-
-
-
2-
Шлам с полей фильтрации водоочистительных станций, снимаемый с фильтров на станциях обезжелезивания, представляет собой массу темно-коричневого цвета, содержащую от 5,0 до 35,0% влаги. В пересчете на сухое вещество шлам содержит, мас.%: SiO 41,0-50,3; Fe 25,0-33,1; Ca 4,0-6,0; Mg 1,5-2,4; HCO , CO , SO , Cl, OHCl 1,6-23,0.
Изготовление пеностекла поясняется примером.
1
2
Стеклобой и мел в отдельности измельчают (размалывают), пропускают через сетку №008. Шлам с полей фильтрации водоочистительных станций сушат до влажности 1-8%, измельчают и просеивают через сетку №008. Компоненты дозируют в требуемых количествах и перемешивают. Полученную смесь помещают в стальные формы, предварительно смазанные внутри, например, пастой на основе каолина. Формы, заполненные примерно на /, помещают в электропечь, где проводят термообработку при температуре 800-810°C. Полученное пеностекло охлаждают в отключенной электропечи, после чего извлекают из форм.
Источник информации
1. Дудеров И.Г. и др. Общая технология силикатов. - М.: Стройиздат, 1987. - С.529-531.